(57)【要約】  基材の蛍光増白及び色調整のための水性コーティング組成物であって、（ａ）式（Ｉ）の少なくとも一種の蛍光増白剤、2013536267.tif 000014［式中、増白剤のアニオン電荷は、水素、アルカリ金属カチオン、アルカリ土類金属、アンモニウム、Ｃ１−Ｃ４線状もしくは分枝状アルキル基によってモノ−、ジ−、トリ−もしくはテトラ置換されたアンモニウム、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択される一種またはそれ以上の同一かまたは異なるカチオンから組成されるカチオン電荷によって釣り合わされ、Ｒ１及びＲ１’は、同一かまたは異なることができ、そしてそれぞれ水素、Ｃ１−Ｃ４線状もしくは分枝状アルキル、Ｃ２−Ｃ４線状もしくは分枝状ヒドロキシアルキル、ＣＨ２ＣＯ２−、ＣＨ２ＣＨ２ＣＯＮＨ２またはＣＨ２ＣＨ２ＣＮであり、Ｒ２及びＲ２’は、同一かまたは異なることができ、そしてそれぞれＣ１−Ｃ４線状もしくは分枝状アルキル、Ｃ２−Ｃ４線状もしくは分枝状ヒドロキシアルキル、ＣＨ２ＣＯ２−、ＣＨ（ＣＯ２−）ＣＨ２ＣＯ２−、ＣＨ（ＣＯ２−）ＣＨ２ＣＨ２ＣＯ２−、ＣＨ２ＣＨ２ＳＯ３−、ＣＨ２ＣＨ２ＣＯ２−、ＣＨ２ＣＨ（ＣＨ３）ＣＯ２−、ベンジルであり、あるいはＲ１とＲ２、及び／またはＲ１’とＲ２’は、隣接する窒素原子と一緒になってモルホリン環を示し、そしてｐは、０、１または２である］（ｂ）式（ＩＩ）の少なくとも一種の色調整用染料、2013536267.tif 000015［式中、Ｒ３は、Ｈ、メチルまたはエチルを示し、Ｒ４は、パラメトキシフェニル、メチルまたはエチルを示し、Ｍは、水素、アルカリ金属カチオン、アルカリ土類金属、アンモニウム、Ｃ１−Ｃ４線状もしくは分枝状アルキル基によってモノ−、ジ−、トリ−もしくはテトラ置換されたアンモニウム、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択されるカチオンを示す］（ｃ）少なくとも一種の白色顔料、（ｄ）少なくとも一種の主バインダー、（ｅ）任意に、一種またはそれ以上の副バインダー、及び（ｆ）水、を含む上記水性コーティング組成物。
2013536267.tif 000002
【特許請求の範囲】
【請求項１】
基材の蛍光増白及び色調整のための水性コーティング組成物であって、
（ａ）式（Ｉ）で表される少なくとも一種の蛍光増白剤、
【化１】
2013536267.tif 000012
［式中、
増白剤のアニオン電荷は、水素、アルカリ金属カチオン、アルカリ土類金属、アンモニウム、Ｃ１−Ｃ４線状もしくは分枝状アルキル基によってモノ−、ジ−、トリ−もしくはテトラ置換されたアンモニウム、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択される一種またはそれ以上の同一かまたは異なるカチオンから組成されるカチオン電荷によって釣り合わされ、
Ｒ１及びＲ１’は、同一かまたは異なることができ、そしてそれぞれ水素、Ｃ１−Ｃ４線状もしくは分枝状アルキル、Ｃ２−Ｃ４線状もしくは分枝状ヒドロキシアルキル、ＣＨ２ＣＯ２−、ＣＨ２ＣＨ２ＣＯＮＨ２またはＣＨ２ＣＨ２ＣＮであり、
Ｒ２及びＲ２’は、同一かまたは異なることができ、そしてそれぞれＣ１−Ｃ４線状もしくは分枝状アルキル、Ｃ２−Ｃ４線状もしくは分枝状ヒドロキシアルキル、ＣＨ２ＣＯ２−、ＣＨ（ＣＯ２−）ＣＨ２ＣＯ２−、ＣＨ（ＣＯ２−）ＣＨ２ＣＨ２ＣＯ２−、ＣＨ２ＣＨ２ＳＯ３−、ＣＨ２ＣＨ２ＣＯ２−、ＣＨ２ＣＨ（ＣＨ３）ＣＯ２−、ベンジルであり、あるいは
Ｒ１とＲ２、及び／またはＲ１’とＲ２’は、隣接する窒素原子と一緒になってモルホリン環を示し、そして
ｐは、０、１または２である］
（ｂ）式（ＩＩ）で表される少なくとも一種の色調整用染料、
【化２】
2013536267.tif 000013
［式中、
Ｒ３は、Ｈ、メチルまたはエチルを示し、
Ｒ４は、パラメトキシフェニル、メチルまたはエチルを示し、
Ｍは、水素、アルカリ金属カチオン、アルカリ土類金属、アンモニウム、Ｃ１−Ｃ４線状もしくは分枝状アルキル基によってモノ−、ジ−、トリ−もしくはテトラ置換されたアンモニウム、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択されるカチオンを示す］
（ｃ）少なくとも一種の白色顔料、
（ｄ）少なくとも一種の主バインダー、
（ｅ）任意に、一種またはそれ以上の副バインダー、及び
（ｆ）水、
を含み、ｐが１の時の式（Ｉ）の化合物において、ＳＯ３−基は好ましくはフェニル基の４位にあり、ｐが２の時の式（Ｉ）の化合物において、ＳＯ３−基は好ましくはフェニル基の２位及び５位にある、前記水性コーティング組成物。
【請求項２】
式（Ｉ）の化合物において、増白剤のアニオン電荷が、水素、アルカリ金属カチオン、アルカリ土類金属、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択される一種またはそれ以上の同一かまたは異なるカチオンから組成されるカチオン電荷によって釣り合わされ、
Ｒ１及びＲ１’が、同一かまたは異なりそしてそれぞれ水素、Ｃ１−Ｃ４線状もしくは分枝状アルキル、Ｃ２−Ｃ４線状もしくは分枝状ヒドロキシアルキル、ＣＨ２ＣＯ２−、ＣＨ２ＣＨ２ＣＯＮＨ２またはＣＨ２ＣＨ２ＣＮであり、
Ｒ２及びＲ２’が、同一かまたは異なりそしてそれぞれＣ１−Ｃ４線状もしくは分枝状アルキル、Ｃ２−Ｃ４線状もしくは分枝状ヒドロキシアルキル、ＣＨ２ＣＯ２−、ＣＨ（ＣＯ２−）ＣＨ２ＣＯ２−またはＣＨ２ＣＨ２ＳＯ３−であり、そして
ｐが、０、１または２である、
請求項１に記載の水性コーティング組成物。
【請求項３】
式（Ｉ）の化合物が、乾燥白色顔料の全重量を基準にして０．０１〜５重量％の量で使用される、請求項１及び２の一つまたはそれ以上に記載の水性コーティング組成物。
【請求項４】
式（ＩＩ）の化合物において、
Ｒ３が、Ｈ、メチルまたはエチルを示し、
Ｒ４が、パラメトキシフェニル、メチルまたはエチルを示し、
Ｍが、水素、アルカリ金属カチオン、アルカリ土類金属、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または上記の化合物の混合物からなる群から選択されるカチオンを示す、
請求項１〜３の一つまたはそれ以上に記載の水性コーティング組成物。
【請求項５】
式（ＩＩ）の化合物において、
Ｒ３が、メチルまたはエチルを示し、
Ｒ４が、メチルまたはエチルを示し、
Ｍが、Ｌｉ＋、Ｎａ＋、Ｋ＋、１／２Ｃａ２＋、１／２Ｍｇ２＋、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または上記の化合物の混合物からなる群から選択されるカチオンを示す、
請求項１〜４の一つまたはそれ以上に記載の水性コーティング組成物。
【請求項６】
式（ＩＩ）の化合物が、乾燥白色顔料の全重量を基準にして０．００００１〜０．０１重量％の量で使用される、請求項１〜５の一つまたはそれ以上に記載の水性コーティング組成物。
【請求項７】
コーティング組成物の全重量を基準にして１０〜７０重量％の白色顔料を含む、請求項１〜６の一つまたはそれ以上に記載の水性コーティング組成物。
【請求項８】
唯一のまたは主たるバインダーが、合成ラテックス、好ましくはスチレン−ブタンジエンポリマー、酢酸ビニルポリマー、スチレンアクリル系ポリマー、ビニルアクリル系ポリマー、またはエチレン酢酸ビニルポリマーである、請求項１〜７の一つまたはそれ以上に記載の水性コーティング組成物。
【請求項９】
唯一のまたは主たるバインダーが、白色顔料の全重量を基準にして２〜２５重量％の範囲の量で使用される、請求項１〜８の一つまたはそれ以上に記載の水性コーティング組成物。
【請求項１０】
副バインダーが、デンプン、カルボキシメチルセルロース、カゼイン、ソイポリマー、ポリビニルアルコール、または上記のものの任意の混合物である、請求項１〜９の一つまたはそれ以上に記載の水性コーティング組成物。
【請求項１１】
ポリビニルアルコールが副バインダーとして使用される、請求項１〜１０の一つまたはそれ以上に記載の水性コーティング組成物。
【請求項１２】
ポリビニルアルコールが、６０％またはそれ超の加水分解度及び２〜８０ｍＰａ．ｓのブルックフィールド粘度（２０℃で４％水溶液）を有する、請求項１２に記載の水性コーティング組成物。
【請求項１３】
副バインダーが、白色顔料の全重量を基準にして０．１〜２０重量％の範囲の量で使用される、請求項１〜１２の一つまたはそれ以上に記載の水性コーティング組成物。
【請求項１４】
コーティング組成物のｐＨ値が４〜１２の範囲である、請求項１〜１３の一つまたはそれ以上に記載の水性コーティング組成物。
【請求項１５】
紙基材の色調整及び白色化のための、請求項１に記載の水性コーティング組成物の使用。
【請求項１６】
コーティング組成物が、１〜５０重量％の濃度で式（Ｉ）の化合物を及び０．００１〜３０重量％の濃度で式（ＩＩ）の化合物を含む予め調製した溶液として使用され、重量％は、予め調製した水溶液の全重量を基準とする、請求項１６に記載の使用。
【発明の詳細な説明】
【技術分野】
【０００１】
本発明は、高い白色度及び明度を有するコーティングされた基材を供するのに使用することができる、ジアミノスチルベン系蛍光増白剤の誘導体、色調整用染料（ｓｈａｄｉｎｇ  ｄｙｅｓ）、白色顔料、主バインダー、任意に及び副バインダーを含む水性コーティング組成物に関する。
【背景技術】
【０００２】
蛍光増白剤及び色調整用染料をコーティング組成物に加えることによって、コート紙の白色度及びそれ故魅力を向上できることは周知である。
【０００３】
しかし、ＷＯ０２１８７０５Ａ１（特許文献１）は、色調整用染料の使用は、白色度に対して有利な効果を有するものの、明度には悪影響があることを教示している。この問題に対する解決策は追加の蛍光増白剤を加えることであり、ＷＯ０２１８７０５Ａ１（特許文献１）で主張されている利点は、少なくとも一種の直接染料（Ｃ．Ｉ．Ｄｉｒｅｃｔ  Ｖｉｏｌｅｔ３５によって例示される）または顔料（Ｃ．Ｉ．Ｐｉｇｍｅｎｔ  Ｖｉｏｌｅｔ２３によって例示される）及び少なくとも一種の蛍光増白剤を含む混合物の使用を特徴とする。
【０００４】
より高い白色度及び明度についてのコート紙に対する要求を満たすために、より効果の高い色調整用組成物に対する要望がある。
【０００５】
驚くべきことに、明度には僅かな影響しか及ぼさないかまたは全く影響を及ぼさず、他方で白色度には大きな有利な効果を持ち、及び製紙業者が高いレベルの白色度及び明度に到達することを可能にするために、蛍光増白剤、白色顔料、主バインダー、任意に及び副バインダーを含むコーティング組成物中に使用することができる、或る種の色調整用染料がここに見出された。
【先行技術文献】
【特許文献】
【０００６】
【特許文献１】ＷＯ０２１８７０５Ａ１
【発明の概要】
【発明が解決しようとする課題】
【０００７】
それ故、本発明の目的は、技術水準として把握される色調整用染料（明度の損失）または顔料（より低い白色度発展）の使用によって特徴付けされる不都合を避けながら、増強された高い白色度レベルをもたらす、ジアミノスチルベン系蛍光増白剤の誘導体、或る種の色調整用染料、白色顔料、主バインダー、任意に及び副バインダーを含む水性コーティング組成物を提供することである。
【課題を解決するための手段】
【０００８】
それ故、本発明は、基材、好ましくは紙の蛍光増白及び色調整のための水性コーティング組成物であって、
（ａ）次式（Ｉ）の少なくとも一種の蛍光増白剤、
【０００９】
【化１】
2013536267.tif 000003
【００１０】
［式中、
上記蛍光増白剤のアニオン電荷は、水素、アルカリ金属カチオン、アルカリ土類金属、アンモニウム、Ｃ１−Ｃ４線状もしくは分枝状アルキル基によってモノ−、ジ−、トリ−もしくはテトラ置換されたアンモニウム、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択される一種またはそれ以上の同一かまたは異なるカチオンから組成されるカチオン電荷によって釣り合わされ、
Ｒ１及びＲ１’は、同一かまたは異なることができ、そしてそれぞれ水素、Ｃ１−Ｃ４線状もしくは分枝状アルキル、Ｃ２−Ｃ４線状もしくは分枝状ヒドロキシアルキル、ＣＨ２ＣＯ２−、ＣＨ２ＣＨ２ＣＯＮＨ２またはＣＨ２ＣＨ２ＣＮであり、
Ｒ２及びＲ２’は、同一かまたは異なることができ、そしてそれぞれＣ１−Ｃ４線状もしくは分枝状アルキル、Ｃ２−Ｃ４線状もしくは分枝状ヒドロキシアルキル、ＣＨ２ＣＯ２−、ＣＨ（ＣＯ２−）ＣＨ２ＣＯ２−、ＣＨ（ＣＯ２−）ＣＨ２ＣＨ２ＣＯ２−、ＣＨ２ＣＨ２ＳＯ３−、ＣＨ２ＣＨ２ＣＯ２−、ＣＨ２ＣＨ（ＣＨ３）ＣＯ２−、ベンジルであるか、あるいは
Ｒ１とＲ２、及び／またはＲ１’とＲ２’は、隣接する窒素原子と一緒になってモルホリン環を示し、そして
ｐは、０、１または２である］
ｂ）次式（ＩＩ）の少なくとも一種の色調整用染料、
【００１１】
【化２】
2013536267.tif 000004
【００１２】
［式中、
Ｒ３は、Ｈ、メチルまたはエチルを示し、
Ｒ４は、パラメトキシフェニル、メチルまたはエチルを示し、
Ｍは、水素、アルカリ金属カチオン、アルカリ土類金属、アンモニウム、Ｃ１−Ｃ４線状もしくは分枝状アルキル基によってモノ−、ジ−、トリ−もしくはテトラ置換されたアンモニウム、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択されるカチオンを示す］
（ｃ）少なくとも一種の白色顔料、
（ｄ）少なくとも一種の主バインダー、
（ｅ）任意に、一種またはそれ以上の副バインダー、及び
（ｆ）水、
を含む、前記水性コーティング組成物を提供する。
【発明を実施するための形態】
【００１３】
ｐが１の時の式（Ｉ）の化合物において、ＳＯ３−基は、好ましくは、フェニル基の４位にある。
【００１４】
ｐが２の時の式（Ｉ）の化合物において、ＳＯ３−基は、好ましくは、フェニル基の２位及び５位にある。
【００１５】
式（Ｉ）の好ましい化合物は、式中、
増白剤のアニオン電荷が、水素、アルカリ金属カチオン、アルカリ土類金属、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択される一種またはそれ以上の同一かまたは異なるカチオンから組成されるカチオン電荷によって釣り合わされ、
Ｒ１及びＲ１’が、同一かまたは異なることができ、そしてそれぞれ水素、Ｃ１−Ｃ４線状もしくは分枝状アルキル、Ｃ２−Ｃ４線状もしくは分枝状ヒドロキシアルキル、ＣＨ２ＣＯ２−、ＣＨ２ＣＨ２ＣＯＮＨ２またはＣＨ２ＣＨ２ＣＮであり、
Ｒ２及びＲ２’が、同一かまたは異なることができ、そしてそれぞれＣ１−Ｃ４線状もしくは分枝状アルキル、Ｃ２−Ｃ４線状もしくは分枝状ヒドロキシアルキル、ＣＨ２ＣＯ２−、ＣＨ（ＣＯ２−）ＣＨ２ＣＯ２−またはＣＨ２ＣＨ２ＳＯ３−であり、そして
ｐが、０、１または２である、
ものである。
【００１６】
式（Ｉ）のより好ましい化合物は、式中、
増白剤のアニオン電荷が、Ｌｉ＋、Ｎａ＋、Ｋ＋、Ｃａ２＋、Ｍｇ２＋、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または前記の化合物の混合物からなる群から選択される一種またはそれ以上の同一かまたは異なるカチオンから組成されるカチオン電荷によって釣り合わされ、
Ｒ１及びＲ１’が、同一かまたは異なることができ、そしてそれぞれ水素、メチル、エチル、プロピル、α−メチルプロピル、β−メチルプロピル、β−ヒドロキシエチル、β−ヒドロキシプロピル、ＣＨ２ＣＯ２−、ＣＨ２ＣＨ２ＣＯＮＨ２またはＣＨ２ＣＨ２ＣＮであり、
Ｒ２及びＲ２’が、同一かまたは異なることができ、そしてそれぞれメチル、エチル、プロピル、α−メチルプロピル、β−メチルプロピル、β−ヒドロキシエチル、β−ヒドロキシプロピル、ＣＨ２ＣＯ２−、ＣＨ（ＣＯ２−）ＣＨ２ＣＯ２−またはＣＨ２ＣＨ２ＳＯ３−であり、そして
ｐが、０、１または２である、
ものである。
【００１７】
式（Ｉ）の特に好ましい化合物は、式中、
増白剤のアニオン電荷が、Ｎａ＋、Ｋ＋、トリエタノールアンモニウム、Ｎ−ヒドロキシエチル−Ｎ，Ｎ−ジメチルアンモニウム、Ｎ−ヒドロキシエチル−Ｎ，Ｎ−ジエチルアンモニウム、または前記の化合物の混合物からなる群から選択される一種またはそれ以上の同一かまたは異なるカチオンから組成されるカチオン電荷によって釣り合わされ、
Ｒ１及びＲ１’が、同一かまたは異なることができ、そしてそれぞれ水素、エチル、プロピル、β−ヒドロキシエチル、β−ヒドロキシプロピル、ＣＨ２ＣＯ２−、またはＣＨ２ＣＨ２ＣＮであり、
Ｒ２及びＲ２’が、同一かまたは異なることができ、そしてそれぞれエチル、プロピル、β−ヒドロキシエチル、β−ヒドロキシプロピル、ＣＨ２ＣＯ２−、ＣＨ（ＣＯ２−）ＣＨ２ＣＯ２−またはＣＨ２ＣＨ２ＳＯ３−であり、そして
ｐが、１または２である、
ものである。
【００１８】
式（Ｉ）の化合物は、典型的には０．０１〜５重量％の量で、好ましくは０．０５〜３重量％の範囲の量で使用され、ここで、重量％は、乾燥白色顔料の全重量を基準とする。
【００１９】
式（ＩＩ）の好ましい化合物は、式中、
Ｒ３が、Ｈ、メチルまたはエチルを示し、
Ｒ４が、パラメトキシフェニル、メチルまたはエチルを示し、
Ｍが、水素、アルカリ金属カチオン、アルカリ土類金属、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または上記の化合物の混合物からなる群から選択されるカチオンを示す、
ものである。
【００２０】
式（ＩＩ）のより好ましい化合物は、式中、
Ｒ３が、メチルまたはエチルを示し、
Ｒ４が、メチルまたはエチルを示し、
Ｍが、Ｌｉ＋、Ｎａ＋、Ｋ＋、１／２Ｃａ２＋、１／２Ｍｇ２＋、Ｃ１−Ｃ４線状もしくは分枝状ヒドロキシアルキル基によってモノ−、ジ−、トリ−もしくはテトラ置換されたアンモニウム、Ｃ１−Ｃ４線状もしくは分枝状アルキル基と線状もしくは分枝状ヒドロキシアルキル基との混合物によってジ−、トリ−もしくはテトラ置換されたアンモニウム、または上記の化合物の混合物からなる群から選択されるカチオンを示す、
ものである。
【００２１】
式（ＩＩ）の特に好ましい化合物は、式中、
Ｒ３が、メチルを示し、
Ｒ４が、メチルを示し、
Ｍが、Ｎａ＋、Ｋ＋、トリエタノールアンモニウム、Ｎ−ヒドロキシエチル−Ｎ，Ｎ−ジメチルアンモニウム、Ｎ−ヒドロキシエチル−Ｎ，Ｎ−ジエチルアンモニウムまたは上記の化合物の混合物からなる群から選択されるカチオンを示す、
ものである。
【００２２】
式（ＩＩ）の化合物は、典型的には０．００００１〜０．０１重量％の量で、好ましくは０．００００５〜０．００５重量％の範囲の量で使用され、この際、重量は、乾燥白色顔料の全量を基準とする。
【００２３】
白色顔料を含まないコーティング組成物を製造することは可能であるが、印刷用の最良の白色基材は、白色顔料１０〜７０重量％、好ましくは白色顔料４０〜６０重量％を含む不透明なコーティング組成物を用いて製造される。この際、重量％は、コーティング組成物の全量を基準とする。このような白色顔料は、通常、無機顔料、例えばケイ酸アルミニウム類（カオリン、他はチャイナクレーとも知られる）、炭酸カルシウム（チョーク）、二酸化チタン、水酸化アルミニウム、炭酸バリウム、硫酸バリウム、または硫酸カルシウム（石膏）である。好ましくは、１０〜２０重量％のクレーと３０〜４０重量％のチョークとの混合物が白色顔料として使用され、ここで重量％は、コーティング組成物の全重量を基準とする。
【００２４】
バインダーは、コーティング組成物の製造のために製紙工業で常用されるもののうちの任意のものでよく、単一のバインダーからなるか、または主バインダーと副バインダーとの混合物からなることができる。
【００２５】
唯一のまたは主たるバインダーは、好ましくは合成ラテックス、典型的にはスチレンブタジエンポリマー、酢酸ビニルポリマー、スチレンアクリル系ポリマー、ビニルアクリル系ポリマー、またはエチレン酢酸ビニルポリマーである。好ましい主バインダーはラテックスバインダーである。
【００２６】
唯一のまたは主たるバインダーは、典型的には２〜２５重量％、好ましくは４〜２０重量％の範囲の量で使用され、この際、重量％は、白色顔料の全重量を基準とする。
【００２７】
任意選択に使用され得る副バインダーは、例えば、デンプン、カルボキシメチルセルロース、カゼイン、ソイポリマー（ｓｏｙ  ｐｏｌｙｍｅｒｓ）、ポリビニルアルコール、または上記のものの任意の混合物であり得る。任意選択に使用され得る好ましい副バインダーは、ポリビニルアルコールバインダーである。
【００２８】
該コーティング組成物に副バインダーとして任意選択に使用し得るポリビニルアルコールは、好ましくは、６０％またはそれ超の加水分解度及び２〜８０ｍＰａ．ｓのブルックフィールド粘度（２０℃で４％水溶液）を有する。より好ましくは、ポリビニルアルコールは、８０％またはそれ超の加水分解度及び２〜４０ｍＰａ．ｓのブルックフィールド粘度（２０℃で４％水溶液）を有する。
【００２９】
任意選択に使用される時、副バインダーは、典型的には０．１〜２０重量％の範囲の量、好ましくは０．２〜８重量％の範囲の量、より好ましくは０．３〜６重量％の範囲の量で使用される。ここで重量％は、白色顔料の全重量を基準とする。
【００３０】
該コーティング組成物のｐＨ値は、典型的には５〜１３の範囲、好ましくは６〜１１の範囲、より好ましくは７〜１０の範囲である。コーティング組成物のｐＨを調節する必要がある場合には、酸または塩基を使用し得る。使用し得る酸の例としては、限定はされないが、塩酸、硫酸、ギ酸及び酢酸などがある。使用し得る塩基の例には、限定はされないが、アルカリ金属及びアルカリ土類金属水酸化物類または炭酸塩類、アンモニアまたはアミン類などがある。
【００３１】
式（Ｉ）の一種またはそれ以上の化合物、式（ＩＩ）の一種またはそれ以上の化合物、一種またはそれ以上の白色顔料、一種またはそれ以上のバインダー、任意に一種またはそれ以上の副バインダー、及び水の他に、該コーティング組成物は、式（Ｉ）の化合物及び式（ＩＩ）の化合物の製造の間に生じた副生成物、並びに他の慣用の紙用添加剤を含み得る。このような添加剤の例は、例えば、凍結防止剤、分散剤、合成もしくは天然増粘剤、キャリア、消泡剤、ワックスエマルション、染料、無機塩、可溶化助剤、防腐剤、錯化剤、抗生剤、架橋剤、顔料、特殊樹脂などである。
【００３２】
該コーティング組成物は、一種またはそれ以上のバインダー、任意に一種またはそれ以上の副バインダー、及び一種またはそれ以上の白色顔料の予め調製した水性分散物に、式（Ｉ）の一種またはそれ以上の化合物及び式（ＩＩ）の一種またはそれ以上の化合物を加えることによって調製することができる。
【００３３】
式（Ｉ）の一種またはそれ以上の化合物及び式（ＩＩ）の一種またはそれ以上の化合物を、一種またはそれ以上のバインダー、任意に一種またはそれ以上の副バインダー、及び一種またはそれ以上の白色顔料の予め調製した水性分散物に任意の順序でまたは同時に加えることができる。
【００３４】
式（Ｉ）の一種またはそれ以上の化合物、式（ＩＩ）の一種またはそれ以上の化合物、任意に及び一種またはそれ以上の副バインダーを、固形物として、または予め調製した水溶液として、一種またはそれ以上の白色顔料の予め調製した水性分散物に加えることができる。
【００３５】
本発明は、更に、紙基材の蛍光増白及び色合い調整（ｔｉｎｔｉｎｇ）のための方法であって、少なくとも一種の蛍光増白剤、少なくとも一種の或る種の色調整用染料、少なくとも一種の白色顔料、少なくとも一種のバインダー、任意に及び少なくとも一種の副バインダーを含む水性コーティング組成物を使用することを特徴とする、前記方法を提供する。
【００３６】
予め調製した水溶液として使用する場合には、水中での式（Ｉ）の化合物の濃度は、好ましくは１〜５０重量％、より好ましくは２〜４０重量％、更により好ましくは１０〜３０重量％であり、この際、重量％は、式（Ｉ）の化合物を含む予め調製した水溶液の全重量を基準とする。
【００３７】
予め調製した水溶液として使用する場合、水中での式（ＩＩ）の化合物の濃度は、好ましくは０．００１〜３０重量％、より好ましくは０．０１〜２５重量％、更により好ましくは０．０２〜２０重量％であり、この際、重量％は、式（ＩＩ）の化合物を含む予め調製した水溶液の全重量を基準とする。
【００３８】
予め調製した水溶性として使用する場合、水中での副バインダーの濃度は、好ましくは１〜５０重量％、より好ましくは２〜４０重量％、更により好ましくは５〜３０重量％であり、この際、重量％は、副バインダーを含む予め調製した水溶液の全重量を基準とする。
【００３９】
以下の例は、本発明をより詳細に説明するものである。本願において、他に記載がなければ、“部”は“重量部”、“％”は“重量％”を意味する。
【実施例】
【００４０】
調製例１
式（１）の化合物５０部を、効果的に攪拌しながら室温で水４５０部にゆっくりと加えることによって、式（１）の化合物を含む水性色調整用溶液（Ｓ１）を調製する。得られた溶液を１時間攪拌し、そして濾過して不溶性の粒子を除いた。生じた色調整用溶液（Ｓ１）は、６．０〜７．０の範囲のｐＨを有し、そして式（１）の化合物１０重量％を含む。ここで重量％は、最終の水性色調整用溶液（Ｓ１）の全重量を基準にする。
【００４１】
【化３】
2013536267.tif 000005
【００４２】
応用例１
チョーク（ＯＭＹＡからＨｙｄｒｏｃａｒｂ９０の商標で商業的に入手可能）７０部、クレー（ＩＭＥＲＹＳからＫａｏｌｉｎ  ＳＰＳの商標で商業的に入手可能）３０部、水４２．８部、分散剤（ＢＡＳＦからＰｏｌｙｓａｌｚ  Ｓの商標で商業的に入手可能なポリアクリル酸のナトリウム塩）０．６部、５０％ラテックス（ＤｏｗからＤＬ９２１の商標で商業的に入手可能なスチレンブタジエンコポリマー）２０部、９８〜９９％の加水分解度及び４．０〜５．０ｍＰａ．ｓのブルックフィールド粘度（２０℃で４％水溶液）を有するポリビニルアルコール０．８部、及び式（２）の化合物の水溶液０．５部（式（２）の化合物約１８．０重量％、ここで重量％は式（２）の化合物を含む該水溶液の全重量を基準とする）を含むコーティング組成物を調製する。このコーティング組成物の固形分含有率を、水を添加して約６５％に調節し、そしてｐＨを水酸化ナトリウムを用いて８〜９に調節する。
【００４３】
【化４】
2013536267.tif 000006
【００４４】
調製例１に従い調製した水性色調整用溶液（Ｓ１）を、水で１部から１０００部に希釈する。
【００４５】
こうして調製した希釈水溶液を、上記の攪拌されたコーティング組成物に、乾燥顔料の全重量を基準にして０〜２０重量％（乾燥固形物基準で式（１）の化合物０〜０．００２重量％）の濃度範囲で加える。
【００４６】
増白及び色調整されたコーティング組成物を、次いで、自動ワイヤ・ワウンド・バー・アプリケータ（ｗｉｒｅ−ｗｏｕｎｄ  ｂａｒ  ａｐｐｌｉｃａｔｏｒ）を用いて、標準的な速度設定及び標準的なバー負荷で、市販の７５ｇｓｍ中性サイズ白紙ベースシートに塗布する。次いで、このコート紙を熱空気流中で５分間乾燥する。その後、この紙を状態調節（ｃｏｎｄｉｔｉｏｎ）させ、そしてキャリブレートしたミノルタスペクトロフォトメータでＣＩＥ白色度及び明度について測定する。結果をそれぞれ表１及び表２に示す。これらの結果は、本発明は、高いレベルの白色度を与えながらも、色調整用染料の最大の添加レベルでも明度の損失はわずか０．２％であることを明らかに示している。
【００４７】
比較応用例１ａ
水性色調整用溶液（Ｓ１）の代わりにＣ．Ｉ．Ｄｉｒｅｃｔ  Ｖｉｏｌｅｔ３５の１０重量％水溶液（重量％は、Ｃ．Ｉ．Ｄｉｒｅｃｔ  Ｖｉｏｌｅｔ３５水溶液の全重量を基準とする）を使用したことのみを相違点として、応用例１に記載の通りに比較応用例１ａを行った。ＣＩＥ白色度及び明度を、キャリブレートしたミノルタスペクトロフォトメータで測定する。結果をそれぞれ表１及び表２に示す。これらの結果は、従来技術に属する色調整用染料の使用は、より低い白色度レベルを招き、最大１．４％の明度の大きな損失の原因となることを明らかに示している。
【００４８】
比較応用例１ｂ
水性色調整用溶液（Ｓ１）の代わりにＣ．Ｉ．Ｐｉｇｍｅｎｔ  Ｖｉｏｌｅｔ２３の１０重量％水性分散物（重量％は、Ｃ．Ｉ．Ｐｉｇｍｅｎｔ  Ｖｉｏｌｅｔ２３水性分散物の全重量を基準とする）を使用したことのみを相違点として、応用例１に記載の通りに比較応用例１ｂを行った。ＣＩＥ白色度及び明度を、キャリブレートしたミノルタスペクトロフォトメータで測定する。結果をそれぞれ表１及び表２に示す。これらの結果は、従来技術に属する色調整用顔料の使用は、かなりより低い白色度レベルを招くことを明らかに示している。
【００４９】
【表１】
2013536267.tif 000007
【００５０】
【表２】
2013536267.tif 000008
【００５１】
応用例２
チョーク（ＯＭＹＡからＨｙｄｒｏｃａｒｂ９０の商標で商業的に入手可能）７０部、クレー（ＩＭＥＲＹＳからＫａｏｌｉｎ  ＳＰＳの商標で商業的に入手可能）３０部、水４２、８部、分散剤（ＢＡＳＦからＰｏｌｙｓａｌｚ  Ｓの商標で商業的に入手できるポリアクリル酸のナトリウム塩）０．６部、５０％ラテックス（ＤｏｗからＤＬ９２１の商標で商業的に入手できるスチレンブタジエンコポリマー）２０部、９８〜９９％の加水分解度及び４．０〜５．０ｍＰａ．ｓのブルックフィールド粘度（２０℃で４％水溶液）を有するポリビニルアルコール０．８部、及び式（３）の化合物の水溶液０．５部（式（３）の化合物約２５．２重量％、ここで重量％は式（３）の化合物を含む該水溶液の全重量を基準とする）を含むコーティング組成物を調製する。このコーティング組成物の固形物含有率を水を添加して約６５％に調節し、そしてｐＨを水酸化ナトリウムを用いて８〜９に調節する。
【００５２】
【化５】
2013536267.tif 000009
【００５３】
調製例１に従い調製した水性色調整用溶液（Ｓ１）を水で１部から１０００部に希釈する。
【００５４】
こうして調製した希釈水溶液を、上記の攪拌したコーティング調合物に、乾燥顔料の全重量を基準にして０〜２０重量％（乾燥固形物を基準にして式（１）の化合物０〜０．００２重量％）の濃度範囲で加える。
【００５５】
次いで、増白及び色調整されたコーティング組成物を、自動ワイヤ・ワウンド・バー・アプリケータを用いて標準的な速度設定及び標準的なバー負荷で市販の７５ｇｓｍ中性サイズ白紙ベースシートに塗布する。このコート紙を次いで熱空気流中で５分間乾燥する。その後、この紙を状態調節させ、そしてキャリブレートしたミノルタスペクトロフォトメータでＣＩＥ白色度及び明度について測定する。結果をそれぞれ表３及び表４に示す。これらの結果は、本発明が高いレベルの白色度を供しながら、色調整用染料の最大添加レベルでも明度の損失はわずか０．３％であることを明らかに示している。
【００５６】
比較応用例２ａ
水性色調整用溶液（Ｓ１）の代わりにＣ．Ｉ．Ｄｉｒｅｃｔ  Ｖｉｏｌｅｔ３５の１０重量％水溶液（重量％はＣ．Ｉ．Ｄｉｒｅｃｔ  Ｖｉｏｌｅｔ３５水溶液の全重量を基準とする）を使用することのみを相違点として応用例２に記載の通りに比較応用例２ａを行った。ＣＩＥ白色度及び明度を、キャリブレートしたミノルタスペクトロフォトメータで測定する。結果をそれぞれ表３及び表４に示す。これらの結果は、従来技術に属する色調整用染料の使用がより低い白色度レベルを招き、また最大２．２％の明度の大きな損失の原因となることを明らかに示している。
【００５７】
比較応用例２ｂ
水性色調整用溶液（Ｓ１）の代わりにＣ．Ｉ．Ｐｉｇｍｅｎｔ  Ｖｉｏｌｅｔ２３の１０重量％水性分散物（重量％は、Ｃ．Ｉ．Ｐｉｇｍｅｎｔ  Ｖｉｏｌｅｔ２３水性分散物の全重量を基準にする）を使用したことのみを相違点として、応用例２に記載のように比較応用例２ｂを行った。ＣＩＥ白色度及び明度を、キャリブレートしたミノルタスペクトロフォトメータで測定する。結果をそれぞれ表３及び表４に示す。これらの結果は、従来技術に属する色調整用顔料の使用がかなりより低い白色度レベルを招くことを明らかに示している。
【００５８】
【表３】
2013536267.tif 000010
【００５９】
【表４】
2013536267.tif 000011
【国際調査報告】
2013536267.tif 000016
2013536267.tif 000017
2013536267.tif 000018